(57)【要約】  本発明は、有機過酸化物と無機粒子とを混合したポリ乳酸およびアジピン酸とのコポリエステルポリマーを含む生分解性ポリマー組成物に関する。さらに、本発明は、そのような組成物に基づいて製造された製品、例えば成形品および押出成形品に関する。【特許請求の範囲】
【請求項１】
それぞれ生分解性組成物の全重量に基づいて、
４０〜９７重量％のポリ乳酸ポリマーと、
０．５〜３５重量％のアジピン酸とのコポリエステルポリマーと、
１〜３２重量％のケイ酸マグネシウムを含む無機粒子と、
５重量％未満の有機過酸化物と
を含む、食品材料に接触する物品の製造用の生分解性組成物。
【請求項２】
無機粒子がマグネシウムおよびシリケートの少なくとも２つを含む、請求項１に記載の生分解性ポリマー組成物。
【請求項３】
有機過酸化物の量が２％未満である、請求項１に記載の生分解性組成物。
【請求項４】
有機過酸化物の量が、最終的な生分解性組成物の全重量に基づいて、０．１〜１．８％の間である、請求項３に記載の生分解性組成物。
【請求項５】
有機過酸化物が、ジアセチルペルオキシド、クミルヒドロペルオキシド、およびジベンゾイルペルオキシド、ジアルキルペルオキシド、２，５−メチル−２，５−ジ（ｔｅｒｔ−ブチルペルオキシ）ヘキサンまたはそれらの混合物よりなる群から選択されるものである、請求項４に記載の生分解性ポリマー組成物。
【請求項６】
組成物がさらに、生分解性組成物の全重量に基づいて、５〜４５重量％のポリ（ε−カプロラクトン）を含む、請求項１に記載の生分解性ポリマー組成物。
【請求項７】
組成物がさらに可塑剤を含む、請求項１に記載の生分解性ポリマー組成物。
【請求項８】
生分解性組成物を含む成形品であって、生分解性組成物が、それぞれ生分解性組成物の全重量に基づいて、
４０〜９７重量％のポリ乳酸ポリマーと、
０．５〜３５重量％のアジピン酸とのコポリエステルポリマーと、
１〜３２重量％のケイ酸マグネシウムを含む無機粒子と、
を含む成形品。
【請求項９】
成形品が、台所用品、食品サービス用品、フォーク、スプーン、ナイフ、箸、容器、カップ、発泡材料製品、プレートおよびポットよりなる群から選択される、請求項８に記載の成形品。
【請求項１０】
無機粒子がケイ酸マグネシウムを含む、請求項８に記載の成形品。
【請求項１１】
製造中に、生分解性組成物の全重量に基づいて、５％未満の有機過酸化物が組成物に添加されている、請求項８に記載の成形品。
【請求項１２】
製造中に、生分解性組成物の全重量に基づいて、２％未満の有機過酸化物が組成物に添加される、請求項１１に記載の成形品。
【請求項１３】
製造中に、生分解性組成物の全重量に基づいて、０．１％〜１．８％の有機過酸化物が組成物に添加される、請求項１２に記載の成形品。
【請求項１４】
組成物が、生分解性組成物の全重量に基づいて、５％までのモノエステルおよび／または可塑剤をさらに含む、請求項８に記載の成形品。
【請求項１５】
生分解性組成物を含む押出成形品であって、生分解性組成物が、それぞれ生分解性組成物の全重量に基づいて、
４０〜９７重量％のポリ乳酸ポリマーと、
０．５〜３５重量％のアジピン酸とのコポリエステルポリマーと、
１〜３２重量％のケイ酸マグネシウムを含む無機粒子と
を含む押出成形品。
【請求項１６】
押出成形品が、フィルム、ゴミ袋、食料雑貨袋、容器密封フィルム、管、飲用ストロー、スパン結合不織材料およびシートよりなる群から選択される、請求項１５に記載の押出成形品。
【請求項１７】
組成物がマグネシウムおよびシリケートの少なくとも２つをさらに含み、且つ無機粒子がより好ましくはマグネシウムおよびシリケートを含む、請求項１５に記載の押出成形品。
【請求項１８】
製造中に、組成物に、生分解性組成物の全重量に基づいて、５％未満の有機過酸化物、５〜４５重量％のポリ（ε−カプロラクトン）がある、請求項１５に記載の押出成形品。
【請求項１９】
組成物が、生分解性組成物の全重量に基づいて、５％までのモノエステルおよび／または可塑剤をさらに含む、請求項１５に記載の押出成形品。
【請求項２０】
生分解性組成物を含む物品の製造方法であって、
（ｉ）それぞれ生分解性組成物の全重量に基づいて、４０〜９７重量％のポリ乳酸ポリマーと、０．５〜３５重量％のアジピン酸とのコポリエステルポリマーと、１〜３２重量％のマグネシウムとシリケートの少なくとも１つを含む無機粒子と、５重量％未満の有機過酸化物とを含む、生分解性組成物を準備し、
（ｉｉ）（ｉ）の成分を混合し；
（ｉｉｉ）混合物を１５０〜２００℃の温度に加熱し、そして
（ｉｖ）得られた混合物を成形して，所望の形状を得る、
工程を含む製造方法。
【請求項２１】
成形工程が、生分解性組成物を、射出成形法、インフレーション法、異形押出法、および熱成形押出法から選択されるプロセスに付すことを含む、請求項２０の方法。
【発明の詳細な説明】
【技術分野】
【０００１】
本発明は、シリケートと有機過酸化物とを配合したポリ乳酸およびアジピン酸とのコポリエステルポリマーを含む生分解性ポリマー組成物に関する。さらに、本発明は、また、その組成物に基づいて製造された製品に関する。
【０００２】
発明の背景
包装材料ならびに使い捨てビーカー、カップおよびカテラリーは、今日、広く使用され、食品材料が衛生的な状態で販売および／または消費されることを可能としている。そのような使い捨て材料および物品は、それらは使用後簡単に捨てることができ、また従来の皿、グラスまたはカテラリーのように洗浄したり、清潔にしたりする必要がないので、消費者および小売業者により高く評価されている。
【０００３】
しかし、そのような材料が広範囲に、且つさらに増加して使用されていることは、毎日出されるゴミの量の増大を招いている。現在、プラスチック廃棄物は、ゴミ焼却炉に供給されているか、または廃棄物処理場に蓄積しているが、廃棄物投棄についての上記の解決策の双方には、環境問題が付きまとう。
【０００４】
そこで、上記の問題を未然に防ぎ、且つ、現在使用されているプラスチック材料の長所を兼ね備え、そして環境汚染を増やさない材料を提供することがこの分野において求められている。
【０００５】
上記の物品を製造するために、いくつかの生分解性ポリマーが従来技術で既に公知であり、例えば、ポリグリコール酸、ポリ（ε−カプロラクトン）、ポリ乳酸、およびポリジオキサノンに基づく材料を含む。しかしながら、これらのポリマーの製造は、かなり煩雑で高価であるため、その使用は、現在のところ、主に生体吸収性材料を必要とする高価値の医療用途に限定されている。少数の生分解性樹脂が、上記のような用途に使用されているが、それらは消費者にとってコスト的に負担しきれないものとなっている。
【０００６】
そこで、本発明の目的は、従来のプラスチック材料、例えばポリエチレンの分解に要する時間に比べて、有意に短い時間で自然環境において分解する組成物を提供することである。コンポスト化サイトのような管理された環境において、その組成物は、ＡＳＴＭにより設定されたＵＳ規格（ＡＳＴＭ６４００  Ｄ９９）により設定された時間要件の一つである、１８０日を超えない期間で生分解される。また、そのような組成物は、また、それぞれの目的に対して望ましい特性を示す、袋、瓶またはカテラリーの製造を可能にする。
【０００７】
本発明は、それぞれ生分解性組成物の全重量に基づいて、４０〜９７重量％のポリ乳酸ポリマーと、０．５〜３５重量％のアジピン酸とのコポリエステルポリマーと、２〜２０％のケイ酸マグネシウムとを含む組成物を提供するものであり、これらの目的および他の目的は、以下の詳細な説明から明らかとなろう。
【０００８】
発明の要約
本発明の組成物は、そのプラスチックに適切な標準的な方法により測定しうる特性の低下をもたらす特定の環境条件（例えばコンポスト化）に暴露されたときに、且つその等級分けを決定する期間での適用において、生分解性である。例えば、コンポスト化は、生分解性材料をコンポストと呼ばれる腐植土様物質へ生物学的に分解し、且つ変換することを制御する管理されたプロセスであり、コンポストを製造するための有機物の好気性で中温性および好熱性の分解；中温性および好熱性の相を介して進行し、且つ二酸化炭素、水、無機物、および安定化された有機物（コンポストまたは腐植土）の製造をもたらす管理された生物酸化プロセスを経ての生物学的に分解性の材料の変換である（ＡＳＴＭ術語用語法）。その結果、全ての主な成分、ポリ乳酸およびポリ（ε−カプロラクトン）は、小さな有機断片に分解され、その断片は、安定化された有機物を作り出し、いかなる危険または重金属をも土壌中に導入しないであろう。
【０００９】
結果として、本発明の組成物から製造される物品は、廃棄物処理場の更なる増加をもたらさず、逆に、コンポストのような有機肥料を作り出すことを可能にし、そのような物品は、消費者や製造者が高く評価する使い捨て物品の全ての利点を同時に備えている。本発明に係る組成物から製造される物品は、使用後に捨てられ、本質的に軽量であり、且つそれらが清浄化される場所に運ぶ必要がない。特に、本発明に係る組成物から製造される物品は、公園や海岸で投げ捨てられた物品が、ある時間の後に、分解し、消失するという利点をもたらす。しかしながら、本発明は、環境を汚すことを許可するものとして宣伝されるべきものではない。
【００１０】
また、本発明に係る組成物は、完全にまたは部分的に、所望ならば、再生可能な資源から製造することができる。さらに、本発明に係る組成物は、この分野で公知の種々の加工法に適応し得る。
【００１１】
また、本発明に係る組成物は、ポリ乳酸に固有ではない物性を付与し、且つ改善された柔軟性および延性と共に、加工性、製造コストおよび耐熱性についても改善をもたらす。
【００１２】
発明の詳細な説明
本発明は、生分解性プラスチックに関する。用語「生分解性プラスチック」は、分解が、細菌、菌類および藻類等の天然由来微生物の作用の結果生じる分解性プラスチックに関する。分解性プラスチックは、特定の環境条件下で化学構造に有意な変化が生じるように設計されたプラスチックであり、その等級分けを決定する期間での適用で、プラスチックに適切な標準的な試験方法により測定しうるある特性の低下を招来する。組成物中に存在する付加的な成分および生分解性材料から製造された物品の寸法に応じて、分解に要する時間は変化し、所望により調節することができる。一般に、生分解のためのタイムスパンは、できる限り長持ちするように設計されている同じ寸法の従来のプラスチック材料、例えばポリエチレンから製造された物品の分解に要するタイムスパンよりも有意に短い。例えば、セルロースおよびクラフト紙は、コンポスト化環境で、８３日以内に生分解される。本組成物は、より短い時間で生分解し、且つコンポスト化可能なプラスチックは１８０日以内に生分解することを求めているＡＳＴＭ６４００  Ｄ９９が要求している試験をパスする。ＰＥから製造された物品は、通常のコンポスト化条件下では分解せず、ＰＬＡ系物品は、コンポスト化環境で数週（約６〜８週）で分解する。
【００１３】
生分解性ポリマーは、微生物が触媒する分解によりフィルムまたは繊維強度が低下する成分を含む。生分解性ポリマーは、モノマーまたは短い鎖へと小さくなり、それらは次いで、微生物により資化される。好気性環境において、これらのモノマーまたは短い鎖は、究極的にはＣＯ２、Ｈ２Ｏおよび新たな細胞バイオマスに酸化される。嫌気性環境では、モノマーまたは短い鎖は、究極的にはＣＯ２、Ｈ２Ｏ、アセテート、メタンおよび細胞バイオマスに酸化される。生分解が成功するためには、生分解性ポリマーと活性な微生物個体群または活性な微生物個体群により産生された酵素との直接の物理的接触が必要である。また、ある種の最低限の物理的および化学的な要件、例えば適切なｐＨ、温度、酸素濃度、適切な栄養素および湿度レベルを満たす必要がある（米国特許第６，０２０，３９３号明細書参照）。
【００１４】
本発明に係る生分解性組成物は、それぞれ生分解性組成物の全重量に基づいて、４０〜９７重量％のポリ乳酸ポリマーと、０．５〜３５重量％のアジピン酸とのコポリエステルポリマーと、１〜３２％、好ましくは２〜２０％のケイ酸マグネシウムとを含む。
【００１５】
本発明に係る組成物は、所望の量のそれぞれの成分を混合またはブレンドすることにより得ることができる。これは、当業者に公知の任意の方法により行うことができる。例えば、ポリ乳酸ポリマーおよびアジピン酸とのコポリエステルポリマーを純粋な形態で混合し、例えばロールミルを用いてブレンドし、次いで上記の成分の少なくとも一方が部分的にまたは実質的に完全に溶融するようなこの分野での一般的な知識に従って選択される温度に加熱する。
【００１６】
ポリ乳酸は、以下の構造：
【００１７】
【化１】
2007524751.tif 000002
【００１８】
（式中、ｎは、例えば、１０〜２５０の整数であることができる）で表すことができる。ポリ乳酸は、従来技術で公知の任意の方法に従って製造することができる。例えば、ポリ乳酸は、乳酸および／または１以上のＤ−ラクチド（すなわち、Ｄ−乳酸のジラクトンまたは環状ダイマー）、Ｌ−ラクチド（すなわち、Ｌ−乳酸のジラクトンまたは環状ダイマー）、メソＤ，Ｌ−ラクチド（すなわち、Ｄ−およびＬ−乳酸の環状ダイマー）、およびラセミ体のＤ，Ｌ−ラクチド（ＤおよびＬ−ラクチドの１／１混合物からなるラセミ体のＤ，Ｌ−ラクチド）から製造することができる。
【００１９】
ポリエステルおよびコポリエステルの製造は、米国特許第２、０１２，２６７号明細書に開示されているように、この分野で周知である。そのような反応は、典型的には、１５０℃〜３００℃の温度で、縮合触媒、例えばチタンイソプロポキシド、二酢酸マンガン、酸化アンチモン、二酢酸ジブチルスズ、塩化亜鉛またはそれらの組合せの存在下に行われる。触媒は、典型的には、反応体の全重量に対して、１０〜１０００ｐｐｍの量で使用される（米国特許第６，０２０，３９３号明細書参照）。
【００２０】
ポリ乳酸およびコポリエステル以外に、組成物には、マグネシウムおよび／またはシリケートを含む無機物を配合する。
【００２１】
もう一つのアプローチによれば、本願に係る組成物は、ポリ乳酸ポリマー前駆体およびアジピン酸とのコポリエステルポリマーのそれぞれの量、またはポリ乳酸ポリマーおよびアジピン酸とのコポリエステルポリマーの前駆体のそれぞれの量を、溶媒と共に、または溶媒なしで混合し、次いで得られた混合物を重合反応に付すことにより得ることができる。ポリ乳酸ポリマー前駆体は、例えば、乳酸、２〜５０乳酸単位の縮合反応から得られる乳酸の環状または直鎖状オリゴマー（例えば上記のラクチド）であり、任意の立体配置を有し得る。他のポリ乳酸ポリマー前駆体および／またはアジピン酸とのコポリエステルポリマーの前駆体から調製される組成物は、また、当業者の一般的な知識に従って使用することができる。
【００２２】
特に、本発明に係る生分解性組成物は、それぞれ生分解性組成物の全重量に基づいて、５０〜８５重量％のポリ乳酸ポリマー、とりわけ５５〜８２重量％のポリ乳酸ポリマー、特に、２〜２０重量％のアジピン酸とのコポリエステルポリマー、４〜１７重量％のアジピン酸とのコポリエステルポリマーを含むことができる。
【００２３】
生分解性組成物は、さらに、それぞれ生分解性組成物の全重量に基づいて、１〜３２重量％、好ましくは２〜２５重量％、より好ましくは５〜１５重量％の無機粒子を含み、その無機粒子は、マグネシウムおよびシリケートの少なくとも１つを含み、好ましくはマグネシウムおよびシリケートよりなる群から選択される少なくとも２つの元素を含み、より好ましくはマグネシウムおよびシリケートを含む。そのような無機物の例は、例えばモンモリロナイトである。無機物は、充填剤として作用すると考えられ、強度を増大させ、且つ剛性を付与する。例えば、無機粒子は、０．２〜４．０μｍ、とりわけより好ましくは１〜２μｍ、最も好ましくは１〜μｍのサイズを有する。
【００２４】
また、本発明に係る生分解性組成物の製造中に、有機過酸化物を、生分解性組成物の全重量に基づいて、５重量％未満の量で、反応混合物に添加してもよい。
【００２５】
本発明に係る組成物を製造するために使用しうる有機過酸化物の例は、例えば、ジアセチルペルオキシド、クミルヒドロペルオキシドおよびジベンゾイルペルオキシドである。当業者に公知の他の有機過酸化物も同様に使用することができる。有機過酸化物は、重合を開始するラジカル開始分子として作用し、本発明に係る組成物中に存在する成分間の結合、特に共有結合をもたらすのを助ける。
【００２６】
それぞれ生分解性組成物の全重量に基づいて、好ましくは２％未満の有機過酸化物、より好ましくは０．１〜１．８％、さらにより好ましくは約１％の有機過酸化物が、本発明に係る生分解性ポリマー組成物を製造するための反応混合物に添加される。
【００２７】
本発明の生分解性ポリマー組成物はまた、生分解性組成物の全重量に基づいて、５〜４５重量％のポリ（ε−カプロラクトン）を含むことができる。好ましくは、組成物は、生分解性の最終ポリマー組成物の全重量に基づいて、２０〜４０重量％のポリ（ε−カプロラクトン）、より好ましくは２１〜３５重量％のポリ（ε−カプロラクトン）を含むことができる。特に、ポリ（ε−カプロラクトン）の添加は、フィルムまたはコーティングが本発明に従って製造される場合に利点をもたらす。ＰＣＬは、柔軟性を改善し、よりクリアでより透明なフィルムの製造を可能とする。
【００２８】
また、生分解性ポリマー組成物は、さらに、生分解性組成物の全重量に基づいて、５重量％までのモノエステル、好ましくは０．１〜４．５重量％のモノエステルを含むことができる。モノエステルは、例えば２〜２０個の炭素原子を有し、脂肪族（分枝状または直鎖状）および／または芳香族構造単位を含む、カルボン酸、スルホン酸またはリン酸である。特に、上記モノエステルは、少なくとも２個のカルボキシル基を含む化合物のモノエステルであることができ、例えば、アジピン酸および乳酸よりなる群から選択しうる。特に、モノエステルの添加は、射出成形用配合物を成形する際に有用でありうる。これは、加工助剤として作用し、且つ熱的に過酷な取扱いからポリマーを保護するであろう。
【００２９】
さらに、本発明の生分解性ポリマー組成物はまた、１以上の可塑剤を含むことができる。本発明に係る組成物中で使用される可塑剤およびそれから得られる分解生成物は、好ましくは、本発明の組成物の分解によって、分解が生じたそれぞれの場所が全く汚染されないか、または実質的に汚染されないような、実質的に環境リスクを全く伴わないか、または少しの環境リスクのみを伴うものであるべきである。したがって、本発明に係る組成物中で使用する可塑剤は、例えば、天然由来の化合物であることができる。可塑剤の例は、例えば、有機クエン酸エステルである（米国特許第５，５５６，９０５号明細書参照）。
【００３０】
所望の特定の用途に応じて、本発明の生分解性ポリマー組成物はまた、この分野で周知の付加的な添加剤または化合物、例えば、天然着色剤、付加的なポリマー化合物、セルロース等を含むことができる。
【００３１】
さらに、本発明に係る組成物はまた、担体材料、例えば、紙、複合材料、プラスチック、金属、木等の上に適用してもよい。
【００３２】
本生分解性ポリマー組成物は、種々の用途に使用することができ、また、本明細書中で例示されたものに限定されるものではない。例えば、医療分野における用途、例えば、縫合糸および薬物放出マトリックスまたは印刷産業における用途が考えられる。
【００３３】
本発明の組成物は、種々の物品、例えば、成形品および／または押出成形品の製造に使用することができる。本発明で使用される用語「成形品」（または「押出成形品」）は、成形プロセス（または押出成形プロセス）に従って製造された物品を含む。「成形品」（または「押出成形品」）はまた、他の物品の一部、例えば、容器のインサートまたはナイフの刃または対応するハンドル中のフォーク状のインサートでありうる。
【００３４】
本発明に係る成形品は、それぞれ生分解性組成物の全重量に基づいて、４０〜９７重量％のポリ乳酸ポリマー、および０．５〜３５重量％のアジピン酸とのコポリエステルポリマーを含む、生分解性組成物を含む。特に、本発明に係る成形品用の生分解性組成物は、それぞれ生分解性組成物の全重量に基づいて、５０〜８５重量％のポリ乳酸ポリマー、とりわけ５５〜８２重量％のポリ乳酸ポリマー、特に２〜２０重量％のアジピン酸とのコポリエステルポリマー、とりわけ４〜１７重量％のアジピン酸とのコポリエステルポリマーを含むことができる。先に詳細に述べたように、そのような成形品の製造用の組成物は、上記の成分以外に、マグネシウムおよびケイ素の少なくとも１種を含む無機粒子、有機過酸化物、モノエステルならびに／または天然可塑剤を含むことができる。
【００３５】
種々の成形品の例は、台所用品、フォーク、スプーン、ナイフ、箸、容器、カップ、発泡材料製品およびポットである。
【００３６】
射出成形用配合物を製造する場合、それぞれ生分解性組成物の全重量に基づいて、８０〜９７重量％のポリ乳酸ポリマー、２〜１０重量％のアジピン酸とのコポリエステルポリマー、および５重量％未満のモノエステル、より好ましくは、８２〜９５重量％のポリ乳酸ポリマー、３〜８重量％のアジピン酸とのコポリエステルポリマー、および０．１〜４重量％未満のモノエステル、最も好ましくは、８５〜９０重量％のポリ乳酸ポリマー、５〜７重量％のアジピン酸とのコポリエステルポリマー、および１〜３重量％のモノエステルを含む、本発明に係る組成物を使用することができる。
【００３７】
あるいは、射出成形用配合物は、それぞれ生分解性組成物の全重量に基づいて、５０〜７５重量％のポリ乳酸ポリマー、５〜１５重量％のアジピン酸とのコポリエステルポリマー、１０〜３０重量％のマグネシウムおよびケイ素よりなる群から選択される少なくとも１つの元素を含む無機粒子、および２重量％未満の有機過酸化物、より好ましくは、５５〜７０重量％のポリ乳酸ポリマー、８〜１２重量％のアジピン酸とのコポリエステルポリマー、１５〜２５重量％のマグネシウムおよびケイ素よりなる群から選択される少なくとも１つの元素を含む無機粒子、および０．１〜１．８重量％の有機過酸化物、最も好ましくは、５８〜６７重量％のポリ乳酸ポリマー、９〜１１重量％のアジピン酸とのコポリエステルポリマー、１８〜２２重量％のマグネシウムよりなる群から選択される少なくとも１つの元素を含む無機粒子、および０．５〜１．０重量％の有機過酸化物を含むことができる。
【００３８】
本発明に係る押出成形品は、それぞれ生分解性組成物の全重量に基づいて、４０〜９７重量％のポリ乳酸ポリマー、および０．５〜３５重量％のアジピン酸とのコポリエステルポリマーを含む、生分解性組成物を含む。特に、本発明に係る押出成形品用の生分解性組成物は、それぞれ生分解性組成物の全重量に基づいて、５０〜８５重量％のポリ乳酸ポリマー、とりわけ５５〜８２重量％のポリ乳酸ポリマー、特に２〜２０重量％のアジピン酸とのコポリエステルポリマー、とりわけ４〜１７重量％のアジピン酸とのコポリエステルポリマーを含むことができる。先に詳細に述べたように、そのような押出成形品の製造用の組成物は、上記の成分以外に、マグネシウムおよびケイ素の少なくとも１つを含む無機粒子、有機過酸化物、モノエステルならびに／または天然可塑剤を含むことができる。
【００３９】
押出成形品は、例えば、フィルム、ゴミ袋、食料雑貨袋、容器密封フィルム、管、飲用ストロー、スパン結合不織材料およびシートであり得る。
【００４０】
インフレーションフィルム用（Blown Film Extrusion）の配合物を製造する場合、それぞれ生分解性組成物の全重量に基づいて、４０〜６０重量％のポリ乳酸ポリマー、５重量％未満のアジピン酸とのコポリエステルポリマー、２０〜４０重量％のポリ（ε−カプロラクトン）、５〜１０重量％のマグネシウムおよびケイ素よりなる群から選択される少なくとも１つの元素を含む無機粒子、５重量％未満の有機過酸化物、および１０重量％未満の可塑剤、好ましくは、４５〜５５重量％のポリ乳酸ポリマー、０．１〜４．５重量％のアジピン酸とのコポリエステルポリマー、２２〜３５重量％のポリ（ε−カプロラクトン）、６〜９重量％のマグネシウムおよびケイ素よりなる群から選択される少なくとも１つの元素を含む無機粒子、０．１〜４．５重量％の有機過酸化物、および０．１〜８重量％の可塑剤、より好ましくは、４７〜５２重量％のポリ乳酸ポリマー、１〜４重量％のアジピン酸とのコポリエステルポリマー、２５〜３０重量％のポリ（ε−カプロラクトン）、７〜８重量％のマグネシウムおよびケイ素よりなる群から選択される少なくとも１つの元素を含む無機粒子、１〜４重量％の有機過酸化物、および０．５〜６重量％の可塑剤を含む、本発明に係る組成物を使用することができる。
【００４１】
本発明に係る組成物に基づく柔軟性フィルム製造用の配合物は、それぞれ生分解性組成物の全重量に基づいて、４０〜６０重量％のポリ乳酸ポリマー、１５〜３５重量％のアジピン酸とのコポリエステルポリマー、１０〜２０重量％のマグネシウムおよびケイ素よりなる群から選択される少なくとも１つの元素を含む無機粒子、および５重量％未満の有機過酸化物、好ましくは、４３〜５７重量％のポリ乳酸ポリマー、２０〜３０重量％のアジピン酸とのコポリエステルポリマー、１２〜１８重量％のマグネシウムおよびケイ素よりなる群から選択される少なくとも１つの元素を含む無機粒子、および０．１〜４．５重量％の有機過酸化物、より好ましくは、４５〜５２重量％のポリ乳酸ポリマー、２２〜２７重量％のアジピン酸とのコポリエステルポリマー、１４〜１７重量％のマグネシウムおよびケイ素よりなる群から選択される少なくとも１つの元素を含む無機粒子、および１〜４重量％の有機過酸化物を含むことができる。
【００４２】
インフレーション法用の配合物または柔軟性フィルム用の配合物に基づいて製造される本発明の物品は、例えば、ゴミ袋および食料雑貨袋等の袋用のフィルム、または容器密封用のフィルムである。
【００４３】
本発明に係る組成物に基づく異形押出プロセス用（profile extrusion process）の配合物は、例えば、それぞれ生分解性組成物の全重量に基づいて、６５〜８５重量％のポリ乳酸ポリマー、１０〜２０重量％のアジピン酸とのコポリエステルポリマー、および２〜１５重量％のマグネシウムおよびケイ素よりなる群から選択される少なくとも１つの元素を含む無機粒子、好ましくは、６８〜８０重量％のポリ乳酸ポリマー、１２〜１８重量％のアジピン酸とのコポリエステルポリマー、および３〜１２重量％のマグネシウムおよびケイ素よりなる群から選択される少なくとも１つの元素を含む無機粒子、より好ましくは、７０〜７７重量％のポリ乳酸ポリマー、１４〜１７重量％のアジピン酸とのコポリエステルポリマー、および４〜１０重量％のマグネシウムおよびケイ素よりなる群から選択される少なくとも１つの元素を含む無機粒子を含むことができる。
【００４４】
異形押出用の配合物から製造される本発明に係る物品は、例えば、飲用ストローおよび管である。
【００４５】
本発明に係る組成物に基づく熱成形押出プロセス用の配合物は、それぞれ生分解性組成物の全重量に基づいて、７５〜８５重量％のポリ乳酸ポリマー、５〜１５重量％のアジピン酸とのコポリエステルポリマー、５〜１５重量％のマグネシウムおよびケイ素よりなる群から選択される少なくとも１つの元素を含む無機粒子、および５重量％未満の有機過酸化物、好ましくは、７８〜８４重量％のポリ乳酸ポリマー、７〜１２重量％のアジピン酸とのコポリエステルポリマー、７〜１２重量％のマグネシウムおよびケイ素よりなる群から選択される少なくとも１つの元素を含む無機粒子、および０．１〜４．５重量％の有機過酸化物、より好ましくは、７９〜８３重量％のポリ乳酸ポリマー、８〜１１重量％のアジピン酸とのコポリエステルポリマー、８〜１１重量％のマグネシウムおよびケイ素よりなる群から選択される少なくとも１つの元素を含む無機粒子、および０．５〜４重量％の有機過酸化物を含むことができる。
【００４６】
熱成形押出法から製造される本発明に係る物品は、例えば、カップ、プレートおよび瓶を製造するためのシートならびに食品サービス産業以外のものであることができる他の物品である。
【００４７】
さらに、本発明は、生分解性組成物を含む物品の製造方法であって、それぞれ生分解性組成物の全重量に基づいて、４０〜９７重量％のポリ乳酸ポリマー、および０．５〜３５重量％のアジピン酸とのコポリエステルポリマーを含む生分解性組成物を提供し、次いで、その生分解性組成物を、射出成形法、インフレーション法、異形押出法および熱成形押出法よりなる群から選択されるプロセスに付す工程を含む方法を提供する。
【００４８】
射出成形法、インフレーション法、異形押出法および熱成形押出法は、当業者に公知のプロセスであり、例えば、McGraw-Hill社刊、Modern Plastics Encyclopedia, 1991年１０月中旬版に記載されている。
【００４９】
現在の好ましい実施態様の説明
本発明は、例示目的のみで記載されている非限定的な実施例に基づいて、ここに詳細に説明される。
【００５０】
実施例１
射出成形用配合物Ｉ
ポリ乳酸ポリマー  ９４重量％、
アジピン酸とのコポリエステルポリマー  ５重量％、
ステアリン酸亜鉛  １重量％
を含む射出成形用配合物を製造した。
上記の化合物を、押出混合により、１６０℃の温度で、約２〜１０分間混合した。次いで、得られた混合物を、約１６０℃の温度で射出成形装置に満たし、射出成形カップを得るために、約２０℃の温度で型に射出した。
【００５１】
実施例２
射出成形用配合物ＩＩ
ポリ乳酸ポリマー  ７４．５重量％、
アジピン酸とのコポリエステルポリマー  ５重量％、
ケイ酸マグネシウム  ２０重量％、
２，５−ジメチル−２，５−ジ（ｔ−ブチルペルオキシ）ヘキサン  ０．５重量％
を含む射出成形用配合物を製造した。
射出成形用配合物を実施例１に記載したとおりに製造し、射出成形製品を、その実施例１に記載の工程に従って得た。
【００５２】
実施例３
インフレーション法用配合物
ポリ乳酸ポリマー  ５５重量％、
アジピン酸とのコポリエステルポリマー  ０〜１５重量％、
ポリ（ε−カプロラクトン）  ２５重量％
ケイ酸マグネシウム  ４重量％、
２，５−ジメチル−２，５−ジ（ｔ−ブチルペルオキシ）ヘキサン  １．０重量％、
クエン酸トリブチル  １５重量％
を含むインフレーション法用配合物を製造した。
得られた混合物を、インフレーション法装置に満たし、そして、ゴミ袋や食料雑貨袋に使用される厚さが１０〜９０μｍの自己保持性フィルムを得た。
【００５３】
実施例４
柔軟性フィルム用配合物
ポリ乳酸ポリマー  ７０重量％、
アジピン酸とのコポリエステルポリマー  １９重量％、
クエン酸トリブチル  １０重量％、
２，５−ジメチル−２，５−ジ（ｔ−ブチルペルオキシ）ヘキサン  １重量％
を含む柔軟性フィルム用配合物を製造した。
上記の化合物を、二軸混合により混合した。得られた混合物を、１６０℃の温度で押出装置に満たし、そして、密封容器に使用される厚さが約１０ｍｍの自己保持性フィルムを得た。
【００５４】
実施例５
異形押出用配合物
ポリ乳酸ポリマー  ７５重量％、
アジピン酸とのコポリエステルポリマー  ２０重量％、
ケイ酸マグネシウム  ５重量％
を含む異形押出用配合物を製造した。
上記の化合物を、二軸混合により混合した。得られた混合物を、約１６０℃の温度で異形押出装置に満たし、そして、飲用ストローとして使用されるチューブを得た。
【００５５】
実施例６
熱成形押出用配合物
ポリ乳酸ポリマー  ７５重量％、
アジピン酸とのコポリエステルポリマー  １５重量％、
ケイ酸マグネシウム  ９重量％、
２，５−ジメチル−２，５−ジ（ｔ−ブチルペルオキシ）ヘキサン  １重量
を含む熱成形押出用配合物を製造した。
上記の化合物を、二軸混合により混合した。得られた混合物を、１６０℃の温度で熱成形押出装置に満たし、そして、カップ、プレートおよび瓶を形成するために使用される厚さが０．１〜４５ｍｍのシートを得た。
【００５６】
上記の教示を踏まえて、本発明の数多くの修正や変形が可能である。したがって、本発明は、添付の特許請求の範囲内で、本明細書に具体的に記載された以外の形で実施しうることが理解されよう。
【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
それぞれ生分解性組成物の全重量に基づいて、
４０〜９７重量％のポリ乳酸ポリマーと、
０．５〜３５重量％のアジピン酸とのコポリエステルポリマーと、
１〜３２重量％のケイ酸マグネシウムを含む無機粒子と、
５重量％未満の有機過酸化物と
を含む、食品材料に接触する物品の製造用の生分解性組成物。
【請求項２】
無機粒子がマグネシウムとシリコンとを含む、請求項１に記載の生分解性ポリマー組成物。
【請求項３】
有機過酸化物の量が２％未満である、請求項１に記載の生分解性組成物。
【請求項４】
有機過酸化物の量が、最終的な生分解性組成物の全重量に基づいて、０．１〜１．８％の間である、請求項３に記載の生分解性組成物。
【請求項５】
有機過酸化物が、ジアセチルペルオキシド、クミルヒドロペルオキシド、ジベンゾイルペルオキシド、ジアルキルペルオキシド、および２，５−メチル−２，５−ジ（ｔｅｒｔ−ブチルペルオキシ）ヘキサンまたはそれらの混合物よりなる群から選択されるものである、請求項４に記載の生分解性ポリマー組成物。
【請求項６】
組成物がさらに、生分解性組成物の全重量に基づいて、５〜４５重量％のポリ（ε−カプロラクトン）を含む、請求項１に記載の生分解性ポリマー組成物。
【請求項７】
組成物がさらに可塑剤を含む、請求項１に記載の生分解性ポリマー組成物。
【請求項８】
生分解性組成物を含む成形品であって、生分解性組成物が、それぞれ生分解性組成物の全重量に基づいて、
４０〜９７重量％のポリ乳酸ポリマーと、
０．５〜３５重量％のアジピン酸とのコポリエステルポリマーと、
１〜３２重量％のケイ酸マグネシウムを含む無機粒子と、
を含む成形品。
【請求項９】
成形品が、台所用品、食品サービス用品、フォーク、スプーン、ナイフ、箸、容器、カップ、発泡材料製品、プレートおよびポットよりなる群から選択される、請求項８に記載の成形品。
【請求項１０】
無機粒子がケイ酸マグネシウムを含む、請求項８に記載の成形品。
【請求項１１】
製造中に、生分解性組成物の全重量に基づいて、５％未満の有機過酸化物が組成物に添加されている、請求項８に記載の成形品。
【請求項１２】
製造中に、生分解性組成物の全重量に基づいて、２％未満の有機過酸化物が組成物に添加される、請求項１１に記載の成形品。
【請求項１３】
製造中に、生分解性組成物の全重量に基づいて、０．１％〜１．８％の有機過酸化物が組成物に添加される、請求項１２に記載の成形品。
【請求項１４】
組成物が、生分解性組成物の全重量に基づいて、５％までのモノエステルおよび／または可塑剤をさらに含む、請求項８に記載の成形品。
【請求項１５】
生分解性組成物を含む押出成形品であって、生分解性組成物が、それぞれ生分解性組成物の全重量に基づいて、
４０〜９７重量％のポリ乳酸ポリマーと、
０．５〜３５重量％のアジピン酸とのコポリエステルポリマーと、
１〜３２重量％のケイ酸マグネシウムを含む無機粒子と
を含む押出成形品。
【請求項１６】
押出成形品が、フィルム、ゴミ袋、食料雑貨袋、容器密封フィルム、管、飲用ストロー、スパンボンド不織材料およびシートよりなる群から選択される、請求項１５に記載の押出成形品。
【請求項１７】
組成物がマグネシウムとシリコンとをさらに含み、且つ無機粒子がより好ましくはマグネシウムおよびシリケートを含む、請求項１５に記載の押出成形品。
【請求項１８】
製造中に、組成物に、生分解性組成物の全重量に基づいて、５％未満の有機過酸化物、５〜４５重量％のポリ（ε−カプロラクトン）がある、請求項１５に記載の押出成形品。
【請求項１９】
組成物が、生分解性組成物の全重量に基づいて、５％までのモノエステルおよび／または可塑剤をさらに含む、請求項１５に記載の押出成形品。
【請求項２０】
生分解性組成物を含む物品の製造方法であって、
（ｉ）それぞれ生分解性組成物の全重量に基づいて、４０〜９７重量％のポリ乳酸ポリマーと、０．５〜３５重量％のアジピン酸とのコポリエステルポリマーと、１〜３２重量％のマグネシウムとシリケートの少なくとも１つを含む無機粒子と、５重量％未満の有機過酸化物とを含む、生分解性組成物を準備し、
（ｉｉ）（ｉ）の成分を混合し；
（ｉｉｉ）混合物を１５０〜２００℃の温度に加熱し、そして
（ｉｖ）得られた混合物を成形して，所望の形状を得る、
工程を含む製造方法。
【請求項２１】
成形工程が、生分解性組成物を、射出成形法、インフレーション法、異形押出法、および熱成形押出法から選択されるプロセスに付すことを含む、請求項２０の方法。
【手続補正２】
【補正対象書類名】明細書
【補正対象項目名】００２５
【補正方法】変更
【補正の内容】
【００２５】
本発明に係る組成物を製造するために使用しうる有機過酸化物の例は、例えば、ジアセチルペルオキシド、クミルヒドロペルオキシド、ジベンゾイルペルオキシド、ジアルキルペルオキシド、および２，５−メチル−２，５−ジ（ｔｅｒｔ−ブチルペルオキシ）ヘキサンまたはそれらの混合物である。当業者に公知の他の有機過酸化物も同様に使用することができる。有機過酸化物は、重合を開始するラジカル開始分子として作用し、本発明に係る組成物中に存在する成分間の結合、特に共有結合をもたらすのを助ける。
【手続補正３】
【補正対象書類名】明細書
【補正対象項目名】００３９
【補正方法】変更
【補正の内容】
【００３９】
押出成形品は、例えば、フィルム、ゴミ袋、食料雑貨袋、容器密封フィルム、管、飲用ストロー、スパンボンド不織材料およびシートであり得る。
【国際調査報告】
2007524751.tif 000003
2007524751.tif 000004